(57)【要約】【課題】スタンプ面となる紙などがスタンプ基材に貼り付くような挙動（タック性）もなく、熱変色機能を有し、印影の経時的な退色もない熱変色性スタンプ用インク組成物を提供する。【解決手段】少なくとも、熱変色性マイクロカプセル顔料と、（ポリ）グリセリン６０〜９０質量％とを含有し、インク粘度が１０００ｍＰａ・ｓ未満であることを特徴とする熱変色性スタンプ用インク組成物。【選択図】なし【特許請求の範囲】
【請求項１】
少なくとも熱変色性マイクロカプセル顔料と、（ポリ）グリセリン６０〜９０質量％とを含有し、インク粘度が１０００ｍＰａ・ｓ未満であることを特徴とする熱変色性スタンプ用インク組成物。
【請求項２】
水を１０質量％以下含有することを特徴とする請求項１記載の熱変色性スタンプ用インク組成物。
【発明の詳細な説明】
【技術分野】
【０００１】
本発明は、ゴム印版などのスタンプ台に使用する熱変色性スタンプ用インク組成物に関し、より詳しくは、スタンプ面となる紙などがスタンプ基材に貼り付くような挙動（タック性）もなく、熱変色機能を有し、印影の経時的な退色もない熱変色性スタンプ用インク組成物に関する。
【背景技術】
【０００２】
従来より、スタンプ用インク組成物の着色剤としては、染料又は顔料が使用されており、また、近年では、熱変色性を示す色材を用いたスタンプ用インク組成物が提案されている。
【０００３】
この熱変色性スタンプ用インク組成物としては、例えば、少なくとも、可逆熱変色性マイクロカプセル顔料、水溶性有機溶剤、水を含んでなる可逆熱変色性スタンプ用インク組成物であって、前記可逆熱変色性マイクロカプセル顔料は、（イ）電子供与性呈色性有機化合物、（ロ）電子受容性化合物、（ハ）前記両者の呈色反応の生起温度を決める反応媒体を含む可逆熱変色性組成物を内包させた、平均粒子径〔（長径＋短径）／２〕が０．１〜１５μｍ、可逆熱変色性組成物／壁膜＝７／１〜１／１（重量比）の範囲にある顔料であり、且つ、インク粘度が１０００〜１００００ｍＰａ・ｓを示す可逆熱変色性スタンプ用インク組成物が知られている（例えば、特許文献１参照）。
【０００４】
しかしながら、上記特許文献１に記載のインク粘度が１０００〜１００００ｍＰａ・ｓとするスタンプ用インク組成物では、スタンプ面となる紙などがスタンプ基材に貼り付くような挙動（タック性）を生じるなどの課題があり、また、経時的に印影が薄くなることがあり、更なる改善が求められている。
【先行技術文献】
【特許文献】
【０００５】
【特許文献１】特開平８−１２７７４６号公報（特許請求の範囲、実施例等）
【発明の概要】
【発明が解決しようとする課題】
【０００６】
本発明は、上記従来技術の課題などに鑑み、これを解消しようとするものであり、スタンプ面となる紙などがスタンプ基材に貼り付くような挙動（タック性）もなく、熱変色機能を有し、印影の経時的な退色もない熱変色性スタンプ用インク組成物を提供することを目的とする。
【課題を解決するための手段】
【０００７】
本発明者は、上記従来の課題等に鑑み、鋭意研究を行った結果、少なくとも熱変色性マイクロカプセル顔料と、特定成分を特定量で含有せしめ、インク粘度を特定の範囲にすることなどにより、上記目的の熱変色性スタンプ用インク組成物が得られることを見出し、本発明を完成するに至ったのである。
【０００８】
すなわち、本発明の熱変色性スタンプ用インク組成物は、少なくとも熱変色性マイクロカプセル顔料と、（ポリ）グリセリン６０〜９０質量％とを含有し、インク粘度が１０００ｍＰａ・ｓ未満であることを特徴とする。
水の含有量を１０質量％以下とすることが好ましい。
【発明の効果】
【０００９】
本発明によれば、スタンプ面となる紙などがスタンプ基材に貼り付くような挙動（タック性）もなく、熱変色機能を有し、印影の経時的な退色もない熱変色性スタンプ用インク組成物が提供される。
【図面の簡単な説明】
【００１０】
【図１】本発明の熱変色性スタンプ用インク組成物を用いたスタンプ台の一例を示す図面であり、（ａ）はその斜視図、（ｂ）はスタンプ台に内蔵される表面布帛、インク吸蔵体を有するインクパッドの断面図である。
【図２】本発明の熱変色性スタンプ用インク組成物を用いた浸透印の一例を示す断面図である。
【発明を実施するための形態】
【００１１】
以下に、本発明の実施形態を詳しく説明する。
本発明の熱変色性スタンプ用インク組成物は、少なくとも熱変色性マイクロカプセル顔料と、（ポリ）グリセリン６０〜９０質量％とを含有し、インク粘度が１０００ｍＰａ・ｓ未満であることを特徴とするものである。
【００１２】
＜熱変色性マイクロカプセル顔料＞
本発明に用いる熱変色性マイクロカプセル顔料としては、摩擦熱等の熱により変色するもの、例えば、有色から無色、有色から有色、無色から有色などとなる機能を有するものであれば、特に限定されず、種々のものを用いることができ、少なくともロイコ色素、顕色剤、変色温度調整剤を含む熱変色性組成物を、マイクロカプセル化したものが挙げられる。
【００１３】
用いることができるロイコ色素としては、電子供与性染料で、発色剤としての機能するものであれば、特に限定されものではない。具体的には、発色特性に優れるインクを得る点から、トリフェニルメタン系、スピロピラン系、フルオラン系、ジフェニルメタン系、ローダミンラクタム系、インドリルフタリド系、ロイコオーラミン系等従来公知のものが、単独（１種）で又は２種以上を混合して（以下、単に「少なくとも１種」という）用いることができる。
これらのロイコ染料は、ラクトン骨格、ピリジン骨格、キナゾリン骨格、ビスキナゾリン骨格等を有するものであり、これらの骨格（環）が開環することで発色を発現するものである。好ましくは、熱により有色から無色となるロイコ色素の使用が望ましい。
【００１４】
用いることができる顕色剤は、上記ロイコ色素を発色させる能力を有する成分となるものであり、例えば、フェノール樹脂系化合物、サリチル酸系金属塩化物、サリチル酸樹脂系金属塩化合物、固体酸系化合物等が挙げられる。
用いる顕色剤の使用量は、所望される色彩濃度に応じて任意に選択すればよく、特に限定されるものではないが、通常、前記したロイコ色素１質量部に対して、０．１〜１００質量部程度の範囲内で選択するのが好適である。
【００１５】
用いることができる変色温度調整剤は、前記ロイコ色素と顕色剤の呈色において変色温度をコントロールする物質である。
用いることができる変色温度調整剤は、従来公知のものが使用可能である。具体的には、アルコール類、エステル類、ケトン類、エーテル類、酸アミド類、アゾメチン類、脂肪酸類、炭化水素類などが挙げられる。
この変色温度調整剤の使用量は、所望されるヒステリシス幅及び発色時の色彩濃度等に応じて適宜選択すればよく、特に限定されるものではないが、通常、ロイコ色素１質量部に対して、１〜１００質量部程度の範囲内で使用するのが好ましい。
【００１６】
本発明の熱変色性マイクロカプセル顔料は、少なくとも上記ロイコ色素、顕色剤、変色温度調整剤を含む熱変色性組成物を、所定の平均粒子径となるように、マイクロカプセル化することにより製造することができる。
マイクロカプセル化法としては、例えば、界面重合法、界面重縮合法、ｉｎｓｉｔｕ重合法、液中硬化被覆法、水溶液からの相分離法、有機溶媒からの相分離法、融解分散冷却法、気中懸濁被覆法、スプレードライニング法などを挙げることができ、用途に応じて適宜選択することができる。
好ましくは、安定性、より充実した機能を発揮せしめる点から、コアシェル型のマイクロカプセル化したものが望ましい。
【００１７】
例えば、水溶液からの相分離法では、ロイコ色素、顕色剤、変色温度調整剤を加熱溶融後、乳化剤溶液に投入し、加熱攪拌して油滴状に分散させ、次いで、カプセル膜剤として、樹脂原料などを使用、例えば、アミノ樹脂溶液、具体的には、メチロールメラミン水溶液、尿素溶液、ベンゾグアナミン溶液などの各液を徐々に投入し、引き続き反応させて調製後、この分散液を濾過することにより目的の熱変色性のマイクロカプセル顔料を製造することができる。
【００１８】
これらのロイコ色素、顕色剤、変色温度調整剤の含有量は、用いるロイコ色素、顕色剤、変色温度調整剤の種類、マイクロカプセル化法などにより変動するが、当該色素１に対して、質量比で顕色剤０．１〜１００、変色温度調整剤１〜１００である。また、カプセル膜剤は、カプセル内容物に対して、質量比で０．１〜１である。
本発明に用いる熱変色性マイクロカプセル顔料は、上記ロイコ色素、顕色剤及び変色温度調整剤の種類、量などを好適に組み合わせることにより、各色の発色温度（例えば、０℃以上で発色）、消色温度（例えば、５０℃以上で消色）を好適な温度に設定することができ、好ましくは、摩擦熱等の熱により有色から無色となる熱変色性マイクロカプセル顔料の使用が望ましい。
【００１９】
本発明に用いる熱変色性マイクロカプセル顔料では、スタンプ濃度、保存安定性、スタンプ性の更なる向上の点から、壁膜がウレタン樹脂、エポキシ樹脂、あるいはアミノ樹脂で形成されることが好ましい。ウレタン樹脂としては、例えば、イソシアネートとポリオールとの化合物が挙げられる。エポキシ樹脂としては、例えば、エポキシ樹脂とアミンの化合物が挙げられる。アミノ樹脂としては、例えば、メラミン樹脂、尿素樹脂、ベンゾグアナミン樹脂などで形成されること、更に好ましくは、製造性、保存安定性、筆記性の点から、メラミン樹脂、ウレタン樹脂で形成されることが望ましい。
マイクロカプセル色材の壁膜の厚さは、必要とする壁膜の強度や描線濃度に応じて適宜決められる。
なお、壁膜がアミノ樹脂、ウレタン樹脂で形成するためには、各マイクロカプセル化法を用いる際に、好適なアミノ樹脂原料（メラミン樹脂、尿素樹脂、ベンゾグアナミン樹脂、ウレタン樹脂等）、並びに、分散剤、保護コロイドなどを選択する。
【００２０】
本発明に用いる熱変色性マイクロカプセル顔料の平均粒子径は、着色性、発色性、易消色性、安定性の点、並びに、スタンプ性の更なる向上などの点から、好ましくは、０．１〜２０μｍ、更に好ましくは、０．５〜１０μｍであるものが望ましい。なお、本発明（実施例等含む）で規定する「平均粒子径」は、粒度分析計〔マイクロトラックＨＲＡ９３２０−Ｘ１００（日機装社製）〕にて、測定した体積基準によるメディアン値である。
なお、上記平均粒子径の範囲（０．１〜２０μｍ）となるマイクロカプセル顔料は、マイクロカプセル化法により変動するが、水溶液からの相分離法などでは、マイクロカプセル顔料を製造する際の攪拌条件を好適に組み合わせることにより調製することができる。
【００２１】
本発明において、用いる熱変色性マイクロカプセル顔料の含有量は、熱変色性マイクロカプセル顔料の機能、スタンプ基材（ゴム印判、連続気泡を有する印材を備えたスタンプ等）の種類などにより変動するが、その含有量はスタンプ用インク組成物全量に対して、
５〜３０質量％（以下、「質量％」を単に「％」と略す。）に調整されることが好ましく、より好ましくは、１０〜２５％が望ましい。
【００２２】
本発明に用いる（ポリ）グリセリンは、スタンプ印面の乾燥を抑制する成分として用いるものであり、スタンプ用インクとして用いられる（ポリ）グリセリンであれば、特に限定されず、各種の（ポリ）グリセリンを用いることができる。
用いることができる（ポリ）グリセリンとしては、例えば、グリセリン、ジグリセリン、トリグリセリン、テトラグリセリン、ペンタグリセリン、ヘキサグリセリン、ヘプタグリセリン、オクタグリセリン、ノナグリセリン及びデカグリセリンから選ばれるものであるが、中でもグリセリン、ジグリセリン、トリグリセリン、テトラグリセリン、ペンタグリセリン及びヘキサグリセリンから選ばれるものが好ましく、より好ましくは、グリセリン、ジグリセリン、トリグリセリンが望ましい。
【００２３】
これらのグリセリンの含有量としては、スタンプ印面の乾燥を好適に抑制する点等から、スタンプ用インク組成物全量に対して、好ましくは、６０〜９０％とすることが望ましい。
このグリセリンの含有量が、６０質量％未満であると、スタンプ印面の乾燥を好適に抑制することができず、一方、９０％超過であっても効果は変わらない。他の成分とのバランス等から９０％以下が好ましい。
【００２４】
本発明の熱変色性スタンプ用インク組成物において、印像の固着性の点、後述する粘度範囲に調整等のために、バインダー樹脂を含有することが好ましい。
用いることができるバインダー樹脂としては、ポリビニルアルコール及びその変性物、ポリビニルブチラール、ポリビニルピロリドン等が挙げられる。
好ましいバインダー樹脂としては、ポリビニルアルコールであり、特にスルホン酸変性ポリビニルアルコールが望ましい。
【００２５】
用いることができるスルホン酸変性ポリビニルアルコールは、ポリビニルアルコール（以下、「ＰＶＡ」と略する）『一般式、−〔ＣＨ２−ＣＨ（ＯＨ）〕ｍ−〔ＣＨ２−ＣＨ（ＯＣＯＣＨ３〕ｎ−』の水酸基、酢酸基、末端基の少なくとも一部をスルホン酸基で変性したものであり、スルホン酸基を所定量含有するビニルアルコール系重合体であれば特に限定されずに用いることができる。１
スルホン酸変性ポリビニルアルコールの合成法としては、例えば、スルホン酸基を有する単量体を酢酸ビニルと共に重合した後、酢酸ビニルの一部又は全てをケン化してビニルアルコールとする方法により合成することができ、また、ポリビニルアルコールのヒドロキシル基にスルホン酸基を有する化合物を結合させて合成することも可能である。
スルホン酸基を有する単量体としては、例えば、エチレンスルホン酸、アリルスルホン酸、メタアリルスルホン酸、２−アクリルアミド−２−メチルプロパンスルホン酸及びそれらの塩等が挙げられる。
スルホン酸変性ポリビニルアルコールとしては、適宜合成したものであっても良く、市販品であっても良い。
【００２６】
用いるスルホン酸変性ポリビニルアルコールは、本発明では、上述の熱変色性マイクロカプセル顔料を用いたスタンプ用インク組成物中において、熱変色性マイクロカプセル顔料の分散安定性を低下することなく、スタンプ印面の耐乾燥性、スタンプ性能に優れ、経時的な粘度上昇もない機能を発揮するものとなる。中でも、スタンプ用インクの経時安定性、粘度付与性の点から、そのケン化度｛〔ｍ／（ｍ＋ｎ）〕×１００｝は、好ましくは、７０ｍｏｌ％以上とすることが望ましく、更に好ましくは、８５ｍｏｌ％以上であることが望ましい。
また、上記ケン化度のスルホン酸変性ポリビニルアルコールにおいて、スタンプ感、着色性を損なうことなく、本発明の効果を更に発揮せしめる点から、その重合度（ｍ＋ｎ）は、好ましくは、１０００以下、更に好ましくは、５００以下、特に好ましくは、１００〜３００が望ましい。
具体的に用いることができるスルホン酸変性ポリビニルアルコールとしては、市販の日本合成化学工業社製のゴーセネックスＬ−３２６６、ＣＫＳ−５０等が挙げられる。
これらのスルホン酸変性ポリビニルアルコールは、１種単独で使用してもよく、２種以上を併用してもよい。
【００２７】
本発明に用いるバインダー樹脂の含有量は、スタンプ用インク組成物全量に対して、０．１〜５％、好ましくは、０．５〜３％含有される。
この含有量が０．１％未満では、本発明の効果の更なる効果が得られず、一方、５％超過ではスタンプ用インクの粘度が高くなるため、好ましくない。
【００２８】
本発明の熱変色性スタンプ用インク組成物において、上記各成分の他、粘度を低く調整するために、水（水道水、精製水、蒸留水、イオン交換水、純水等）を１０質量％以下の範囲で配合しても良い。
【００２９】
本発明の熱変色性スタンプ用インク組成物では、更に、インクの浸透性向上、熱変色性マイクロカプセル顔料の分散性向上の点から、界面活性剤を含有することが好ましく、更に、スタンプ用インク組成物に通常用いられる各成分、例えば、防腐剤もしくは防菌剤、ｐＨ調整剤などを本発明の効果を損なわない範囲で、適宜量含有することができる。
【００３０】
用いることができる界面活性剤としては、アニオン性界面活性剤、カチオン性界面活性剤、ノニオン性界面活性剤、両性イオン界面活性剤などを含有することができる。
用いることができるアニオン性界面活性剤としては、例えば、脂肪酸塩、アルキル硫酸エステル塩、アルキルベンゼンスルホン酸塩、アルキルナフタレンスルホン酸塩、アルキルスルホコハク酸塩、アルキルジフェニルエーテルジスルホン酸塩、アルキルリン酸塩、ポリオキシエチレンアルキル硫酸エステル塩、ポリオキシエチレンアルキルアリル硫酸塩、ナフタレンスルホン酸ホルマリン縮合物塩、ポリオキシエチレンアルキルリン酸エステルが挙げられる。これらの中でも芳香環を有するものが好ましく、特に、ナフタレンスルホン酸ホルマリン縮合物塩が好ましい。
【００３１】
カチオン性界面活性剤としては、例えば、ラウリルアミンアセテート、ステアリルアミンアセテート等のアルキルアミン塩；ラウリルトリメチルアンモニウムクロライド等の第四級アンモニウム塩等が挙げられる。
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシソルビタン脂肪酸エステル、ポリオキシエチレンアルキルアミン、グリセリン脂肪酸エステル、オキシエチレン−オキシプロピレンブロックポリマー等が挙げられる。
両性イオン界面活性剤としては、ラウリルジメチルアミンオキサイド、ラウリルジメチルアミノ酢酸ベタイン等が挙げられる。
上記界面活性剤は、単独で用いてもよく、２種以上を組み合わせて用いてもよい。
【００３２】
これらの界面活性剤の中で、アニオン性以外の界面活性剤は、印影の経時的な退色を引き起こすことが若干あるため、好ましくは、アニオン性界面活性剤の使用が望ましい。
これらの界面活性剤の含有量は、インクの浸透性向上、熱変色性マイクロカプセル顔料の分散性向上などを高度に両立する点などから、スタンプ用インク組成物全量に対して、
０．１〜５％の範囲で適宜調整される。
【００３３】
また、防腐剤もしくは防菌剤としては、例えば、フェノール、ナトリウムオマジン、安息香酸ナトリウム、ベンゾイソチアゾリン、ベンズイミダゾール系化合物などが挙げられる。
【００３４】
本発明の熱変色性スタンプ用インク組成物において、スタンプ種（ゴム印判、浸透印）等により変動するものであるが、タック性の抑制の点から、せん断速度３８．３／ｓ時のインク粘度（２５℃）を１０００mPa・ｓ未満の範囲とすることが好ましく、より好ましくは９００mPa・ｓ以下、更に好ましくは、８００mPa・ｓ以下、特に好ましくは、３００mPa・ｓ以上８００mPa・ｓ以下の範囲とすることが望ましい。
上記粘度範囲の調整は、用いる熱変色性マイクロカプセル顔料種及びその含有量、（ポリ）グリセリン種及びその含有量、水の含有の有無、バインダー樹脂の含有の有無などを好適に組み合わせことにより、調整することができる。
【００３５】
本発明の熱変色性スタンプ用インク組成物は、少なくとも熱変色性マイクロカプセル顔料と、（ポリ）グリセリン６０〜９０質量％とを含有し、インク粘度を１０００ｍＰａ・ｓ未満となるように上記各成分、その各含有量などを適宜組み合わせて、ホモミキサー、ホモジナイザーもしくはディスパー等の攪拌機により攪拌混合することにより、更に必要に応じて、ろ過や遠心分離によってスタンプ用インク組成物中の粗大粒子を除去すること等によって調製することができる。
【００３６】
本発明の熱変色性スタンプ用インク組成物は、例えば、スタンプ台や浸透印などの印章具のインクとして用いることができる。
図１は、本発明の熱変色性スタンプ用インク組成物を用いたスタンプ台の一例を示す図面であり、（ａ）はその斜視図、（ｂ）はスタンプ台に内蔵される表面布帛、インク吸蔵体を有するインクパッドの断面図である。
この形態のスタンプＡは、図１（ａ）に示すように、本発明の熱変色性スタンプ用インク組成物を吸蔵するインクパッド１０を収容するスタンプケース２０と、該スタンプケース２０にヒンジ機構により開閉自在となる蓋体２１とから構成されている。上記インクパッド１０は、図１（ｂ）に示すように、底面プラスチックシート１１上に、インク吸蔵用フェルト１２、インク量調節用多孔プラスチックシート１３及びインク量調節用フェルト１４を積層してなるインク吸蔵体１５を載置して、その表面を極細繊維から構成される表面布帛１６で覆ったものである。
【００３７】
図２は、本発明の熱変色性スタンプ用インク組成物を用いた浸透印の一例を示す断面図である。この形態の印章具Ｂは、多孔体、例えば、連続気孔を有する多孔体〔ニトリルゴム（ＮＢＲ）製等〕よりインキを流出して捺印を可能にする浸透印であり、図２に示すように、多孔体３０を内蔵する印面ホルダー４０と、該印面ホルダー４０を保持するカバー体４１と、カバー体４１の後端部に取り付けられたカートリッジ体４３と、カバー体４１の外周には把持部となる本体部４４とを備え、本体部４４をスプリング部材４５に抗して押圧することにより捺印できるようになっている。また、多孔体３０は本発明の熱変色性スタンプ用インク組成物を吸蔵等するインクタンク３１と印面３２とから構成されている。なお、４６は、印面金具であり、４７はリング部材、４８はスライド金具で
あり、４９はキャップである。
なお、上記スタンプ台、浸透印の構造等は、上記図１、図２に示した構造の印章具に限定されるものではない。
【００３８】
このように構成される本発明の熱変色性スタンプ用インク組成物が、何故、スタンプ面となる紙などがスタンプ基材（ゴム印、印材等）に貼り付くような挙動（タック性）もなく、熱変色機能を有し、印影の経時的な退色もない熱変色性スタンプ用インク組成物となるのか否かは以下のように推測される。
本発明の熱変色性スタンプ用インク組成物では、少なくとも熱変色性マイクロカプセル顔料と、（ポリ）グリセリン６０〜９０質量％とを含有し、インク粘度が１０００ｍＰａ・ｓ未満とすることにより、適度なインク流動性を有しつつ、スタンプ基材上での乾燥を抑制することとなるため、スタンプ面となる紙などがスタンプ基材に貼り付くような挙動（タック性）もなく、熱変色機能を有し、印影の経時的な退色もない熱変色性スタンプ用インク組成物が得られるものとなる。
【実施例】
【００３９】
次に、実施例及び比較例により本発明を更に詳細に説明するが、本発明は下記実施例等に限定されるものではない。
【００４０】
〔実施例１〜５及び比較例１〜３〕
下記表１に示す配合組成により各熱変色性スタンプ用インク組成物を調製した。
実施例１〜５及び比較例１〜３の色材として用いる樹脂粒子である熱変色性マイクロカプセル顔料１，２は下記製造法１、２により得たものを用いた。
【００４１】
（製造例１：熱変色性マイクロカプセル顔料１）
ロイコ色素として、ＥＴＡＣ（山田化学工業社製）１質量部（以下、単に「部」という）、顕色剤として、ビスフェノールＡ２部、及び変色性温度調整剤として、ミリスチン酸ミリスチル２４部を１００℃に加熱溶融して、均質な組成物２７部を得た。
上記で得た組成物２７部の均一な熱溶液にカプセル膜剤として、イソシアネート１０部及びポリオール１０部を加えて攪拌混合した。次いで、保護コロイドとして１２％ポリビニルアルコール水溶液６０部を用いて、２５℃で乳化して分散液を調製した。次いで、５％の多価アミン５部を用いて、８０℃で６０分間処理してコアシェル型の熱変色性マイクロカプセル顔料１（発色時：黒色、消色時：無色）を得た。
【００４２】
（製造例２：熱変色性マイクロカプセル顔料２）
ロイコ色素として、ＲＥＤ５２０（山田化学工業社製）色素１部、顕色剤として、４，４′−（２−エチルヘキシリデン）ビスフェノール２部、及び変色性温度調整剤として、４，４′−（ヘキサフルオロイソプロピリデン）ビスフェノールジミリステート２４部を１００℃に加熱溶融して、均質な組成物２７部を得た。
上記で得た組成物２７部の均一な熱溶液を、保護コロイド剤として、メチルビニルエーテル・無水マレイン酸共重合樹脂〔ガンツレッツＡＮ−１７９：ＩＳＰ（株）社製〕４０部をＮａＯＨにてｐＨ４に溶解させた９０℃の水溶液１００部中に徐々に添加しながら、加熱攪拌して直径約０．５〜１．０μｍの油滴状に分散させ、次いでカプセル膜剤として、メラミン樹脂（スミテックスレジンＭ−３、（株）住友化学製）２０部を徐々に添加し、９０℃で３０分間処理してコアシェル型の熱変色性マイクロカプセル顔料２（発色時：赤色、消色時：無色）を得た。
【００４３】
上記で得られた各熱変色性スタンプ用インク組成物を用いて、下記各方法でインク粘度、熱変色性、タック性、印面の耐乾燥性、印影の経時的変化を評価した。スタンプ台は以下の構成のものを用いた。
これらの評価結果などを下記表１に示す。
【００４４】
（スタンプ台の構成）
スタンプ台として、図１に示す、スタンプ台を使用した。スタンプ台のインクパッドにおける表面布帛は、ポリエステルとポリアミドからなる分割型複合繊維（75de／20fil：１８分割／fil）の生糸と75de／36filのポリエステル仮撚加工糸とを編成、分割処理したものからなるものであり、重量１．３ｇ、６．５×１０．０ｃｍのものを使用し、また、インク吸蔵体は、フェルトからなるものであり、重量５．７ｇ、５．０×９．０ｃｍのものを使用した。上記インク吸蔵体等に各熱変色性スタンプ用インク組成物を吸蔵させた。
【００４５】
（インク粘度の測定方法）
得られた各熱変色性スタンプ用インク組成物について、Ｅ型粘度計（東機産業社製）を用いて、せん断速度３８．３／ｓ時のインク粘度（２５℃）を測定した。
【００４６】
（熱変色性の評価方法）
得られた各熱変色性スタンプ用インク組成物をスタンプ台に充填し、ゴム印を用いてＰＰＣ用紙に捺印した。得られた印に７５℃に加熱したヒーターを接触させて、下記評価基準で評価した。
評価基準：
○：完全に消色する
△：発色が僅かに認められる
×：明確に発色が認められる
【００４７】
〔タック性の評価方法〕
得られた各熱変色性スタンプ用インク組成物をスタンプ台に充填し、ゴム印を用いて、ＰＰＣ用紙に約１０kgfの荷重で捺印し、紙と印面の貼り付き性（タック性）を下記評価基準で評価した。
評価基準：
○：タックなし
△：やや粘着性が感じられる
×：紙の貼り付きが認められる
【００４８】
〔印面の耐乾燥性の評価方法〕
得られた各熱変色スタンプ用インク組成物をスタンプ台に充填し、温度２５℃、湿度６５％の条件下にてスタンプ台の蓋を開けた状態で１０時間放置する。その後、ＰＰＣ用紙に捺印し、その印影の状態を下記評価基準で評価した。
評価基準：
○：初期状態と同等である
△：やや濃度の低下が認められる
×：かすれが認められる
【００４９】
〔印影の経時的変化の評価方法〕
上記タック性で評価に用いたスタンプした用紙を５０℃、ＤＲＹ（湿度６５％）の環境下で３か月間保管して、初期（スタンプ直後）と比較をし、下記評価基準で評価した。
評価基準：
○：初期と変化なし。
△：僅かに印影の退色が認められる。
×：著しい印影の退色が認められる。
【００５０】
【表１】
2018141059.tif 000002
【００５１】
上記表１の結果から明らかなように、本発明となる実施例１〜５の熱変色性スタンプ用インク組成物は、本発明の範囲外となる比較例１〜３に較べ、熱変色機能に優れ、タック性、紙がスタンプに付くような挙動（タック性）もなく、経時的な退色もなく、優れた機能を有する熱変色性スタンプ用インク組成物であることが確認された。
比較例１〜３を見ると、実施例１〜３と同じ熱変色性マイクロカプセル顔料を含有したものであって、比較例１及び２はインク粘度が本発明の範囲外となるものであり、比較例３は、（ポリ）グリセリンの含有量が本発明の範囲外となるものであり、これらの場合、本発明の効果を発揮できないことが確認された。
【産業上の利用可能性】
【００５２】
スタンプ台のインクとして好適な熱変色性スタンプ用インク組成物が得られる。
【符号の説明】
【００５３】
Ａ  スタンプ台
１０  インクパッド
２０  スタンプケース
【図１】
2018141059.tif 000003
【図２】
2018141059.tif 000004